【事件の表示】
　特許第６２９１５９８号発明「ガラス、プレス成形用ガラス素材、光学素子ブランク、および光学素子」の特許異議申立事件について、次のとおり決定する。
【結　論】
　特許第６２９１５９８号の特許請求の範囲を、訂正請求書に添付された訂正特許請求の範囲のとおり、訂正後の請求項〔１〜１４〕について訂正することを認める。
　特許第６２９１５９８号の請求項１〜３、６、７、９、１０、１２〜１４に係る特許を維持する。
　特許第６２９１５９８号の請求項４、５、８、１１に係る特許についての特許異議の申立てを却下する。
【理　由】
第１．手続の経緯
　本件特許第６２９１５９８号の請求項１〜１４に係る発明についての出願は、２０１６年（平成２８年）１月１３日（優先権主張　平成２７年１月１３日　日本国（ＪＰ））を国際出願日とする出願であって、平成３０年２月１６日にその特許権の設定登録がされ、平成３０年３月１４日に特許掲載公報が発行された。その特許についての特許異議の申立ての経緯は、次のとおりである。
平成３０年　４月１３日付け：特許異議申立人宮園祐爾（以下、「特許異議申立人」という。）による請求項１〜１４に係る特許に対する特許異議の申立て
平成３０年１１月２９日付け：取消理由通知書
平成３０年１２月２６日付け：特許権者による意見書等の提出期間延長に関する上申書
平成３１年　１月　８日付け：意見書等の提出期間延長に関する通知書
平成３１年　３月　４日付け：特許権者による訂正請求書及び意見書の提出
平成３１年　４月１２日付け：特許異議申立人による意見書の提出
令和　１年　５月　９日付け：取消理由通知書（決定の予告）
令和　１年　６月２５日付け：特許権者による意見書等の提出期間延長に関する上申書
令和　１年　６月２８日付け：意見書等の提出期間延長に関する通知書
令和　１年　８月　９日付け：特許権者による訂正請求書及び意見書の提出
令和　１年　９月１８日付け：特許異議申立人による意見書の提出
令和　１年１１月２６日付け：特許権者に対する審尋
令和　２年　１月１０日付け：特許権者による訂正案の提示（令和２年２月１３日付け応対記録に添付のもの）
令和　２年　１月３１日付け：特許権者による回答書の提出
令和　２年　２月１８日付け：特許異議申立人による上申書の提出
令和　２年　２月２６日付け：取消理由通知書（決定の予告）
令和　２年　４月２４日付け：特許権者による訂正請求書及び意見書の提出
　なお、令和２年４月２４日付けの特許権者による訂正請求書及び意見書に対して、令和２年５月２６日付けで特許異議申立人に意見を求めたが、特許異議申立人からの意見書等の提出はなされなかった。
第２．訂正請求について
１．訂正の内容
（１）訂正事項
　令和２年４月２４日付け訂正請求書における訂正請求（以下、「本件訂正請求」という。」）は、次の訂正事項１〜１５からなる（下線部は訂正箇所）。
　なお、平成３１年３月４日付け及び令和１年８月９日付けの訂正請求は、特許法第１２０条の５第７項の規定により取り下げられたものとみなす。
訂正事項１
　請求項１における「Ｎｂ２Ｏ５、ＴｉＯ２、Ｔａ２Ｏ５およびＷＯ３の合計含有量が４質量％以上、Ｂ２Ｏ３とＳｉＯ２との合計含有量に対するＢ２Ｏ３含有量の質量比（Ｂ２Ｏ３／（Ｂ２Ｏ３＋ＳｉＯ２））が０．６〜０．９００」との記載を、「Ｎｂ２Ｏ５、ＴｉＯ２、Ｔａ２Ｏ５およびＷＯ３の合計含有量が４
〜１１
％、
８２８
訂正事項２
　請求項１における「質量比（Ｎｂ２Ｏ５／（Ｎｂ２Ｏ５＋ＴｉＯ２＋Ｔａ２Ｏ５＋ＷＯ３））が０．９５〜１、であり」との記載を、「質量比（Ｎｂ２Ｏ５／（Ｎｂ２Ｏ５＋ＴｉＯ２＋Ｔａ２Ｏ５＋ＷＯ３））が０．９５〜１、
Ｎｂ２Ｏ５、ＴｉＯ２、Ｔａ２Ｏ５およびＷＯ３の合計含有量に対するＺｎＯ含有量の質量比（ＺｎＯ／（Ｎｂ２Ｏ５＋ＴｉＯ２＋Ｔａ２Ｏ５＋ＷＯ３））が０．２０〜０．５００、
訂正事項３
　請求項１における「屈折率ｎｄが１．８００〜１．８５０の範囲であり」との記載を、「
液相温度が１１４０℃以下であり、ガラス転移温度が６７２℃以上であり、
２５
訂正事項４
　請求項４を削除する。
訂正事項５
　請求項５を削除する。
訂正事項６
　請求項６における「請求項１〜５のいずれか１項」との記載を、「請求項１〜
３
訂正事項７
　請求項７における「屈折率ｎｄが１．８１０〜１．８５０の範囲である」との記載を、「屈折率ｎｄが１．８
３
訂正事項８
　請求項７における「請求項１〜６のいずれか１項」との記載を、「請求項１〜
３および
訂正事項９
　請求項８を削除する。
訂正事項１０
　請求項９における「請求項１〜８のいずれか１項」との記載を、「請求項１〜
３、６および７
訂正事項１１
　請求項１０における「請求項１〜９のいずれか１項」との記載を、「請求項１〜
３、６、７および
訂正事項１２
　請求項１１を削除する。
訂正事項１３
　請求項１２における「請求項１〜１１のいずれか１項」との記載を、「請求項１〜
３、６、７、９および１０
訂正事項１４
　請求項１３における「請求項１〜１１のいずれか１項」との記載を、「請求項１〜
３、６、７、９および１０
訂正事項１５
　請求項１４における「請求項１〜１１のいずれか１項」との記載を、「請求項１〜
３、６、７、９および１０
（２）一群の請求項について
　訂正前の請求項１の記載を請求項２〜１４が引用する関係にあるから、訂正前の請求項１〜１４は一群の請求項である。 
　したがって、請求項１に係る訂正事項１〜３を含む本件訂正請求は、この一群の請求項について請求をしたものと認められる。
２．訂正要件の判断
（１）訂正事項１〜３について
　本件訂正は、請求項１に記載された「ガラス」の発明において、組成要件であるＮｂ２Ｏ５、ＴｉＯ２、Ｔａ２Ｏ５およびＷＯ３の合計含有量に新たに上限値を特定すると共に、当該合計含有量に対するＺｎＯ含有量の質量比も特定し、またＢ２Ｏ３とＳｉＯ２の合計含有量に対するＢ２Ｏ３含有量の質量比の上限を「０．９００」から「０．８２８」により限定し、さらに物性要件である液相温度を「１１４０℃以下」に、ガラス転移温度を「６７２℃以上」に限定すると共に、屈折率の下限を「１．８００」から「１．８２５」により限定するものであるから特許請求の範囲の減縮を目的とするものである。
　そして、Ｎｂ２Ｏ５、ＴｉＯ２、Ｔａ２Ｏ５およびＷＯ３の合計含有量の上限値については、本件明細書の段落００５１における表１６、上記ＺｎＯ含有量の質量比については本件特許請求の範囲の請求項５、Ｂ２Ｏ３とＳｉＯ２の合計含有量に対するＢ２Ｏ３含有量の質量比の上限については、本件明細書の段落０２３０における表１００−６中のＮｏ．６、液相温度及びガラス転移温度については、本件明細書の段落０２３１における表１００−７のＮｏ．１２試料、屈折率の下限については、本件明細書の段落０１９３における表９３にそれぞれ記載されていたから、いずれも願書に添付した明細書、特許請求の範囲又は図面に記載した事項の範囲内においてしたものである。
　また、訂正事項１〜３は、発明のカテゴリーや対象、目的を変更するものではなく、当該訂正事項により、訂正前の特許請求の範囲には含まれないとされていた発明が訂正後の特許請求の範囲に含まれることとなるという事情は認められないから、実質上特許請求の範囲を拡張し、又は変更するものではない。
（２）訂正事項４、５、９、１２について
　本訂正は、いずれも請求項を削除するものであるから、特許請求の範囲の減縮を目的とするものであり、願書に添付した明細書、特許請求の範囲又は図面に記載した事項の範囲内においてしたものであって、実質上特許請求の範囲を拡張し、又は変更するものではない。
（３）訂正事項６、８、１０、１１、１３〜１５について
　本訂正は、いずれも選択的引用請求項の一部を削除するものであるから、特許請求の範囲の減縮を目的とするものであり、願書に添付した明細書、特許請求の範囲又は図面に記載した事項の範囲内においてしたものであって、実質上特許請求の範囲を拡張し、又は変更するものではない。
（４）訂正事項７について
　本訂正は、物性要件である屈折率の下限を「１．８１０」から「１．８３０」により限定するものであるから特許請求の範囲の減縮を目的とするものである。
　そして、屈折率の下限については、本件明細書の段落０１９３における表９３に記載されていたから、願書に添付した明細書に記載した事項の範囲内においてしたものである。
　また、訂正事項７は、発明のカテゴリーや対象、目的を変更するものではなく、当該訂正事項により、訂正前の特許請求の範囲には含まれないとされていた発明が訂正後の特許請求の範囲に含まれることとなるという事情は認められないから、実質上特許請求の範囲を拡張し、又は変更するものではない。
３．まとめ
　以上のとおり、本件訂正請求は、特許法第１２０条の５第２項ただし書第１号に掲げる事項を目的とするものであり、かつ、同条第９項において準用する同法第１２６条第５項及び第６項の規定に適合するので、訂正後の請求項〔１〜１４〕について訂正することを認める。
第３．本件発明について
　本件特許の請求項１〜３、６、７、９、１０、１２〜１４に係る発明（以下、それぞれ「本件発明１」〜「本件発明３」、「本件発明６」、「本件発明７」、「本件発明９」、「本件発明１０」、「本件発明１２」〜「本件発明１４」という。）は、訂正特許請求の範囲に記載された次の事項により特定されるとおりのものと認められる（下線部は訂正箇所）。
「【請求項１】
質量％表示にて、
Ｂ２Ｏ３とＳｉＯ２との合計含有量が２１〜３２質量％、
Ｌａ２Ｏ３、Ｙ２Ｏ３、Ｇｄ２Ｏ３およびＹｂ２Ｏ３の合計含有量が５０〜６３質量％、但し、Ｙｂ２Ｏ３含有量が１．０質量％以下であり、
ＺｒＯ２含有量が４〜１０質量％、
Ｔａ２Ｏ５含有量が２質量％以下、
Ｌｉ２Ｏ、Ｎａ２ＯおよびＫ２Ｏの合計含有量が０〜２．０質量％、
Ｎｂ２Ｏ５、ＴｉＯ２、Ｔａ２Ｏ５およびＷＯ３の合計含有量が４
〜１１
％、
Ｂ２Ｏ３とＳｉＯ２との合計含有量に対するＢ２Ｏ３含有量の質量比（Ｂ２Ｏ３／（Ｂ２Ｏ３＋ＳｉＯ２））が０．６〜０．
８２８
Ｌａ２Ｏ３、Ｙ２Ｏ３、Ｇｄ２Ｏ３およびＹｂ２Ｏ３の合計含有量に対するＢ２Ｏ３およびＳｉＯ２の合計含有量の質量比（（Ｂ２Ｏ３＋ＳｉＯ２）／（Ｌａ２Ｏ３＋Ｙ２Ｏ３＋Ｇｄ２Ｏ３＋Ｙｂ２Ｏ３））が０．４２〜０．５３、
Ｌａ２Ｏ３、Ｙ２Ｏ３、Ｇｄ２Ｏ３およびＹｂ２Ｏ３の合計含有量に対するＹ２Ｏ３含有量の質量比（Ｙ２Ｏ３／（Ｌａ２Ｏ３＋Ｙ２Ｏ３＋Ｇｄ２Ｏ３＋Ｙｂ２Ｏ３））が０．１０〜０．３０、
Ｌａ２Ｏ３、Ｙ２Ｏ３、Ｇｄ２Ｏ３およびＹｂ２Ｏ３の合計含有量に対するＧｄ２Ｏ３含有量の質量比（Ｇｄ２Ｏ３／（Ｌａ２Ｏ３＋Ｙ２Ｏ３＋Ｇｄ２Ｏ３＋Ｙｂ２Ｏ３））が０〜０．０５、
Ｎｂ２Ｏ５、ＴｉＯ２、Ｔａ２Ｏ５およびＷＯ３の合計含有量に対するＮｂ２Ｏ５含有量の質量比（Ｎｂ２Ｏ５／（Ｎｂ２Ｏ５＋ＴｉＯ２＋Ｔａ２Ｏ５＋ＷＯ３））が０．９５〜１、
Ｎｂ２Ｏ５、ＴｉＯ２、Ｔａ２Ｏ５およびＷＯ３の合計含有量に対するＺｎＯ含有量の質量比（ＺｎＯ／（Ｎｂ２Ｏ５＋ＴｉＯ２＋Ｔａ２Ｏ５＋ＷＯ３））が０．２０〜０．５００、
であり、
液相温度が１１４０℃以下であり、ガラス転移温度が６７２℃以上であり、
２５
【請求項２】
Ｂ２Ｏ３含有量が１７質量％以上である請求項１に記載のガラス。
【請求項３】
Ｂ２Ｏ３含有量が２３質量％以下である請求項１または２に記載のガラス。
【請求項４】
（削除）
【請求項５】
（削除）
【請求項６】
Ｐｂを含まない請求項１〜
３
【請求項７】
屈折率ｎｄが１．８
３
３および
【請求項８】
（削除）
【請求項９】
着色度λ５が３３５ｎｍ以下である請求項１〜
３、６および７
【請求項１０】
比重ｄと屈折率ｎｄとが、下記（Ａ）式：
　　ｄ／（ｎｄ−１）≦５．７０　　　　　　…（Ａ）
を満たす請求項１〜
３、６、７および
【請求項１１】
（削除）
【請求項１２】
請求項１〜
３、６、７、９および１０
【請求項１３】
請求項１〜
３、６、７、９および１０
【請求項１４】
請求項１〜
３、６、７、９および１０
第４．甲第１号証に基く取消理由について
１．取消理由の概要
　令和２年２月２６日付け取消理由通知書（決定の予告）における甲第１号証に基く取消理由の概要は、以下のとおりである。
　令和１年８月９日付け訂正請求書における訂正特許請求の範囲の請求項１〜３、６、７、９〜１４に係る発明は、特許異議申立人が提出した甲第１号証である特開２００２−２８４５４２号公報に記載されている発明に基いて、当業者が容易に発明をすることができたものであり、特許法第２９条第２項の規定に違反して特許されたものであるから、その特許は同法１１３条第２号に該当し、取り消されるべきでものである。
２．当審の判断
（１）引用文献の記載
ア．甲第１号証
　特許異議申立人が提出した甲第１号証である特開２００２−２８４５４２号公報（以下、「甲１」という。）には、次の記載がある。
（アａ）
「【０００３】しかしながら、上記光学ガラスにおいて、主要な役割を果たすＴａ２Ｏ５の原料であるタンタルは、存在量が少ない上、携帯電話の部品として用いられるタンタル電解コンデンサの材料として用いられるため、最近の携帯電話の普及に伴ってタンタルの需要が増加し、その価格の高騰を招いている。このような現状では、Ｔａ２Ｏ５を多量に含む高屈折低分散ガラスを大量に安定して供給することは困難である。」
（アｂ）
「【０００５】
【発明が解決しようとする課題】本発明は、このような事情のもとで、Ｔａ２Ｏ５を実質上含まずに高屈折低分散の光学特性を有する光学ガラスおよびこの光学ガラスからなる各種光学部品を、安定かつ低コストに提供することを目的とするものである。」
（アｃ）
「【００１２】次に、本発明の光学ガラスの組成について説明する。ＳｉＯ２は本発明のガラスにおいて網目形成成分であり、その含有量は０〜７重量％である。しかしながら、７重量％を上回ると屈折率が低下し、さらに溶解性も悪化させる。したがって、ＳｉＯ２の含有量を０〜７重量％と限定したが、好ましくは０．５〜６重量％である。
【００１３】Ｂ２Ｏ３も同様にガラスにおいて網目形成成分酸化物として、またガラスの溶融性や粘性流動の温度低下に効果的な成分であり、１８重量％以上を必要とする。しかしながら３０重量％を上回ると、屈折率が低下し、本発明の目的とする高屈折率ガラスが得られない。したがって、Ｂ２Ｏ３の含有量を１８〜３０重量％に限定した。より好ましくは２０〜３０重量％である。
【００１４】また、ＳｉＯ２とＢ２Ｏ３の合計含有量が２３重量％を下回ると、結晶化傾向が強くなり安定に製造可能なガラスが得られない。一方３５重量％を上回ると、屈折率が低下し、本発明の目的とする高屈折ガラスが得られない。したがってＳｉＯ２とＢ２Ｏ３の合計含有量を２３〜３０重量％に限定した。」
（アｄ）
「【００１７】Ｇｄ２Ｏ３はＬａ２Ｏ３との置換により２０重量％まで添加することが可能であるが、その含有量が２０重量％を越えると、耐失透性が悪化し、安定生産可能なガラスが得られない。したがってＧｄ２Ｏ３の含有量を０〜２０重量％に限定したが、好ましくは１〜１５重量％である。
【００１８】Ｙ２Ｏ３もまたＬａ２Ｏ３との置換により０〜２０重量％添加させることができる。その含有量が２０重量％を上回ると、耐失透性が悪化し、安定生産可能なガラスが得られない。したがってＹ２Ｏ３の含有量を０〜２０重量％に限定したが、好ましくは０〜１０重量％である。
【００１９】Ｌａ２Ｏ３とＧｄ２Ｏ３、Ｙ２Ｏ３はいずれも光学的特性に対しては、類似する効果を有している。したがってこれらの成分の合計含有量が４５重量％を下回ると本発明の目的とする高屈折、低分散性が得られない。しかしながら、これらの合計含有量が６０重量％を上回ると、耐失透性が低下し、安定に生産可能なガラスが得られない。したがって、Ｌａ２Ｏ３とＧｄ２Ｏ３とＹ２Ｏ３との合計含有量は４５〜６０重量％に限定した。」
（アｅ）
「【００３４】さらに、上記組成において、Ｔａ２Ｏ５を含まなくてもＬａ２Ｏ３とＧｄ２Ｏ３とＹ２Ｏ３の合計含有量とＺｎＯの含有量の割合を、重量比で９．５：１〜２５：１の範囲に、かつＺｎＯの含有量とＮｂ２Ｏ５の含有量の割合を、重量比で１：１．３０〜１：４．２の範囲にすることにより、νｄが４２．０〜４４．０の範囲にあり、かつｎｄが１．８２０〜１．８５０の範囲にある光学恒数を有する光学ガラスを得ることができる。
【００３５】上記組成によって、製造面で必要なガラスの諸特性を得ることもできる。まず、上記光学ガラスは、液相温度を１２００℃以下に、かつ液相温度における粘度を３ｄＰａ・ｓ以上とすることができる。この特性によれば、耐失透性に優れた光学ガラスが得られる。また、溶融ガラスをキャスト成形して上記光学ガラスが得られるガラス成形体を作製する場合、キャスト時のガラスの温度は液相温度あるいは液相温度よりも少し高い温度とする。したがって、液相温度におけるガラスの粘度が３ｄＰａ・ｓ以上である上記光学ガラスによれば、キャスト時にガラスが適正な粘性範囲を有しているので、良好なキャスト成形を行うことができる。」
（アｆ）
「【００３８】このようにして得られた本発明の光学ガラスからなるプレス成形用素材は、大気中で加熱され、塑性変形可能な状態でプレス成形型により加圧成形される。プレス成形型の成形面形状は、目的とする光学部品、例えばレンズの形状に近似する成形品が得られるようにする。
【００３９】このようにして得られた本発明の光学ガラスからなるプレス成形品は、該光学ガラスのガラス転移温度［Ｔｇ］を６７０℃以下にすることができるので、比較的低温におけるアニールが可能になる。アニール温度はガラスの転移温度［Ｔｇ］付近で行われる。そのため、アニール用の熱処理炉への負荷が低減され、熱処理炉の寿命を延ばすことができ、また熱処理炉の長期運転も可能になる。さらに、熱処理炉における消費エネルギーも低減できるので、環境への負荷、コストなどの低減も可能になる。」
（アｇ）
「【００４２】実施例１〜１３、比較例１〜３
それぞれのガラス成分に対応する酸化物、炭酸塩、硫酸塩、硝酸塩、水酸化物などをガラス原料として用い、表１〜表４に示す組成のガラス１００ｇが得られるように白金るつぼに入れ、１３２０℃に設定された炉内で溶融し、攪拌、清澄後、鉄製枠に流し込み、Ｔｇ付近の温度で２時間保持後徐冷して光学ガラスを作製した。」
（アｈ）
「【００４４】
【表１】
【００４５】
【表２】
」
（アｉ）
「【００４８】実施例で示される本発明のガラスでは、光学恒数［アッベ数［νｄ］、屈折率［ｎｄ］］が、図１におけるＡ点（４４．５，１．７９５）→Ｂ点（４４．５，１．８５０）→Ｃ点（４１．０，１．８５０）→Ｄ点（４１．０，１．８３０）→Ａ点（４４．５，１．７９５）によって囲まれる領域内（ただし境界も含む）にあること、ガラス転移温度［Ｔｇ］が６３０〜６７０℃であり、液相温度［ＬＴ］におけるガラスの粘度が３〜１３ｄＰａ・ｓ、液相温度が１０００〜１２００℃であることが分かる。また、各実施例のガラスはいずれもλ８０／５が４２５以下／３２９以下と、着色は見られず、透明なものであった。」
（アｊ）
「【請求項５】　ガラス転移温度［Ｔｇ］が６７０℃以下である請求項１ないし４のいずれか１項に記載の光学ガラス。」
イ．特開２０１４−２１４０８２号公報
　先行技術文献である特開２０１４−２１４０８２号公報（以下、「周知例」という。）には、次の記載がある。
（イａ）
「【００４７】
　Ｙ２Ｏ３成分は、０％超含有することで、屈折率及びアッベ数を高められ、且つ比重を小さくでき、且つガラスの材料コストを低減できる任意成分である。」
（イｂ）
「【００５２】
　Ｇｄ２Ｏ３成分は、０％超含有することで、ガラスの屈折率及びアッベ数を高められる任意成分である。
　一方で、Ｇｄ２Ｏ３成分の含有量を２５．０％未満にすることで、ガラスの比重の上昇や部分分散比の低下を抑え、且つ、ガラスを失透し難くできる。また、これによりガラスの材料コストを低減できる。」
（２）甲１発明の認定
　上記（アｇ）、（アｈ）及び（アｉ）で摘示した段落００４２、００４５の表２、００４８の記載から、甲１には光学ガラスの実施例９として、次の発明（以下、「甲１発明」という。）が記載されていると認められる。
「重量％で、
ＳｉＯ２　４％、Ｂ２Ｏ３　２１．２６％
（ＳｉＯ２＋Ｂ２Ｏ３　２５．２６％）、
Ｌａ２Ｏ３　４１．１５％、Ｇｄ２Ｏ３　１３．１５％、Ｙ２Ｏ３　２．６５％
（Ｌａ２Ｏ３＋Ｙ２Ｏ３＋Ｇｄ２Ｏ３　５６．９５％）、
ＺｎＯ　４．０８％、ＺｒＯ２　６％、Ｎｂ２Ｏ５　７．７５％
のガラス組成を有し、
液相温度が１１３１℃、屈折率ｎｄが１．８３３９、アッベ数νｄが４２．６１、ガラス転移温度が６６３℃、λ５が３２９（ｎｍ）以下、である、光学ガラス。」
（３）本件発明１について
ア．発明の対比
　本件発明１と甲１発明とを対比すると、甲１発明は、そのガラス組成から、Ｙｂ２Ｏ３、Ｔａ２Ｏ５、Ｌｉ２Ｏ、Ｎａ２Ｏ、Ｋ２Ｏ、ＴｉＯ２、ＷＯ３を含まず、
Ｂ２Ｏ３／（Ｂ２Ｏ３＋ＳｉＯ２）＝０．８４、
（Ｂ２Ｏ３＋ＳｉＯ２）／（Ｌａ２Ｏ３＋Ｙ２Ｏ３＋Ｇｄ２Ｏ３＋Ｙｂ２Ｏ３）
　　　　　　　　　　　　　　　　　　　　　　　　　　　　＝０．４４
Ｎｂ２Ｏ５／（Ｎｂ２Ｏ５＋ＴｉＯ２＋Ｔａ２Ｏ５＋ＷＯ３）＝１
と計算でき、さらに甲１発明の「液相温度が１１３１℃、屈折率ｎｄが１．８３３９、アッベ数νｄが４２．６１」であることは、本件発明１の「液相温度が１１４０℃以下であり、屈折率ｎｄが１．８２５〜１．８５０の範囲であり、かつアッベ数νｄが４１．５〜４４」であることを満足するものであるから、本件発明１のうち、
「質量％表示にて、
Ｂ２Ｏ３とＳｉＯ２との合計含有量が２１〜３２質量％、
Ｌａ２Ｏ３、Ｙ２Ｏ３、Ｇｄ２Ｏ３およびＹｂ２Ｏ３の合計含有量が５０〜６３質量％、但し、Ｙｂ２Ｏ３含有量が１．０質量％以下であり、
ＺｒＯ２含有量が４〜１０質量％、
Ｔａ２Ｏ５含有量が２質量％以下、
Ｌｉ２Ｏ、Ｎａ２ＯおよびＫ２Ｏの合計含有量が０〜２．０質量％、
Ｎｂ２Ｏ５、ＴｉＯ２、Ｔａ２Ｏ５およびＷＯ３の合計含有量が４〜１１質量％、
Ｌａ２Ｏ３、Ｙ２Ｏ３、Ｇｄ２Ｏ３およびＹｂ２Ｏ３の合計含有量に対するＢ２Ｏ３およびＳｉＯ２の合計含有量の質量比（（Ｂ２Ｏ３＋ＳｉＯ２）／（Ｌａ２Ｏ３＋Ｙ２Ｏ３＋Ｇｄ２Ｏ３＋Ｙｂ２Ｏ３））が０．４２〜０．５３、
Ｎｂ２Ｏ５、ＴｉＯ２、Ｔａ２Ｏ５およびＷＯ３の合計含有量に対するＮｂ２Ｏ５含有量の質量比（Ｎｂ２Ｏ５／（Ｎｂ２Ｏ５＋ＴｉＯ２＋Ｔａ２Ｏ５＋ＷＯ３））が０．９５〜１、
であり、液相温度が１１４０℃以下であり、屈折率ｎｄが１．８２５〜１．８５０の範囲であり、かつアッベ数νｄが４１．５〜４４である酸化物ガラスであるガラス（但し、Ｂ２Ｏ３含有量が２２．３８０質量％であり、Ｌａ２Ｏ３含有量が４５．６８０質量％であり、Ｙ２Ｏ３含有量が８．７８０質量％であり、ＺｎＯ含有量が４．２５０質量％であり、ＳｉＯ２含有量が４．６８０質量％であり、Ｎｂ２Ｏ５含有量が７．８８０質量％であり、かつＺｒＯ２含有量が６．３５０質量％であるガラスを除く）。」
の点は、甲１発明と一致し、次の点で両者は相違する。
相違点１
　本件発明１は、「Ｂ２Ｏ３とＳｉＯ２との合計含有量に対するＢ２Ｏ３含有量の質量比（Ｂ２Ｏ３／（Ｂ２Ｏ３＋ＳｉＯ２））が０．６〜０．８２８」であるのに対し、甲１発明は、その質量比が０．８４である点。
相違点２
　本件発明１は、「Ｌａ２Ｏ３、Ｙ２Ｏ３、Ｇｄ２Ｏ３およびＹｂ２Ｏ３の合計含有量に対するＹ２Ｏ３含有量の質量比（Ｙ２Ｏ３／（Ｌａ２Ｏ３＋Ｙ２Ｏ３＋Ｇｄ２Ｏ３＋Ｙｂ２Ｏ３））が０．１０〜０．３０、Ｌａ２Ｏ３、Ｙ２Ｏ３、Ｇｄ２Ｏ３およびＹｂ２Ｏ３の合計含有量に対するＧｄ２Ｏ３含有量の質量比（Ｇｄ２Ｏ３／（Ｌａ２Ｏ３＋Ｙ２Ｏ３＋Ｇｄ２Ｏ３＋Ｙｂ２Ｏ３））が０〜０．０５」であるのに対し、甲１発明は、前者の質量比が０．０５であり、後者の質量比が０．２３である点。
相違点３
　本件発明１は、「Ｎｂ２Ｏ５、ＴｉＯ２、Ｔａ２Ｏ５およびＷＯ３の合計含有量に対するＺｎＯ含有量の質量比（ＺｎＯ／（Ｎｂ２Ｏ５＋ＴｉＯ２＋Ｔａ２Ｏ５＋ＷＯ３））が０．２０〜０．５００」であるのに対し、甲１発明は、その質量比が０．５２６である点。
相違点４
　本件発明１は、「ガラス転移温度が６７２℃以上」であるのに対し、甲１発明は、ガラス転移温度が６６３℃である点。
イ．相違点の判断
（ア）相違点１について
　上記（アｃ）で摘示した甲１の段落００１２〜００１４の記載によればＳｉＯ２とＢ２Ｏ３は共にガラスにおける網目形成成分であって、粘度調整等のためにＳｉＯ２とＢ２Ｏ３の組成比を調整することは技術常識であり、さらに上記（アｈ）で摘示した甲１の表１及び表２の実施例２、５、７、９には、ＳｉＯ２＋Ｂ２Ｏ３を一定の値としたままＳｉＯ２とＢ２Ｏ３の組成比を変動させることが記載されていることから、ＳｉＯ２＋Ｂ２Ｏ３を一定の値としたまま、ＳｉＯ２とＢ２Ｏ３の組成比を変動させ粘度調整等を行い相違点１を解消することは、当業者が容易になし得た組成変更といえる。
（イ）相違点２について
　上記（アｄ）で摘示した甲１の段落００１７〜００１９の記載によれば、甲１発明において、Ｙ２Ｏ３とＧｄ２Ｏ３は、同様にＬａ２Ｏ３の一部を置換可能な成分であると認められる。一方、上記（イａ）及び（イｂ）で摘示した周知例の段落００４７及び００５２の記載によれば、光学ガラスの技術分野において、Ｙ２Ｏ３はガラスの材料コストを下げ、Ｇｄ２Ｏ３は上げる成分であることが知られていたものと認められる。 
　してみると、上記（アａ）及び（アｂ）で摘示した甲１の段落０００３及び０００５の記載から、甲１発明の目的は、高価なＴａ２Ｏ５を含有させずに低コストな高屈折低分散の光学ガラスを提供することと認められるから、甲１発明において、より低コストな高屈折低分散の光学ガラスを提供することを目的として、Ｇｄ２Ｏ３の置換量を減らす代わりにＹ２Ｏ３の置換量を増やすことで、二つの質量比に係る相違点２を同時に解消することは、当業者が容易になし得た組成変更といえる。
（ウ）相違点３について
　上記（アｅ）で摘示した甲１の段落００３４の記載によれば、甲１発明において、Ｌａ２Ｏ３とＧｄ２Ｏ３とＹ２Ｏ３の合計含有量とＺｎＯの含有量の割合を、重量比で９．５：１〜２５：１の範囲に、かつＺｎＯの含有量とＮｂ２Ｏ５の含有量の割合を、重量比で１：１．３０〜１：４．２の範囲で変更しても、屈折率やアッベ数に大きな影響がないものと認められる。
　してみると、前者の重量比が約１４：１、後者の重量比が約１：１．９０である甲１発明において、前者の重量比が９．５：１〜２５：１の範囲にあり、かつ後者の重量比が１：２〜１：４．２（ＺｎＯ／Ｎｂ２Ｏ５＝０．２３〜０．５００）の範囲にあるように各成分の含有量を調整し相違点３を解消することは、当業者が適宜なし得た組成変更といえる。
（エ）組成変更後の液相温度について
　甲１発明において、上記（ア）〜（ウ）で検討した組成変更を行った後の液相温度について検討する。
　甲１発明における液相温度は１１３１℃であるため、組成変更後の若干の変動を考慮したとしても、液相温度の点で進歩性が推認できるとは直ちにいえない。また、上記（アｅ）で摘示した甲１の段落００３５には、「上記組成によって、製造面で必要なガラスの諸特性を得ることもできる。まず、上記光学ガラスは、液相温度を１２００℃以下に、かつ液相温度における粘度を３ｄＰａ・ｓ以上とすることができる。この特性によれば、耐失透性に優れた光学ガラスが得られる。」と記載されており、液相温度が低いほど耐失透性に優れた光学ガラスが得られることは当業者に周知の事項であることから、上記（ア）〜（ウ）で検討したように相違点１〜３を解消するように甲１発明の組成を変更する際に、液相温度が甲１発明の１１３１℃程度となるようにすることも当業者が容易に想到することができたものである。
（オ）相違点４について
　上記（アｊ）で摘示した甲１の請求項５には、「ガラス転移温度［Ｔｇ］が６７０℃以下である請求項１ないし４のいずれか１項に記載の光学ガラス。」と記載されており、さらに、上記（アｆ）で摘示した甲１の段落００３９には、「このようにして得られた本発明の光学ガラスからなるプレス成形品は、該光学ガラスのガラス転移温度［Ｔｇ］を６７０℃以下にすることができるので、比較的低温におけるアニールが可能になる。アニール温度はガラスの転移温度［Ｔｇ］付近で行われる。そのため、アニール用の熱処理炉への負荷が低減され、熱処理炉の寿命を延ばすことができ、また熱処理炉の長期運転も可能になる。さらに、熱処理炉における消費エネルギーも低減できるので、環境への負荷、コストなどの低減も可能になる。」と記載されていることから、上記（ア）〜（ウ）で検討したように相違点１〜３を解消するように当業者が甲１発明の組成を変更するとしても、ガラス転移温度が低くなるような条件が選択されるといえる。
　してみると、上記相違点４を解消することは、当業者が容易になし得たことではない。
（カ）まとめ
　以上（オ）で検討したとおり、甲１発明において相違点４を解消することは、当業者が容易になし得たこととは認められないから、本件発明１は、甲第１号証に記載された発明に基いて当業者が容易に発明をすることができたものではない。
（４）本件発明２、３、６、７、９、１０、１２〜１４について
　本件発明２、３、６、７、９、１０、１２〜１４は、いずれも本件発明１に係る発明特定事項を全て含むものであるから、本件発明１と同じ理由により、本件発明２、３、６、７、９、１１は、甲第１号証に記載された発明に基いて容易に発明をすることができたものではない。
３．小括
　以上のとおり、請求項１〜３、６、７、９、１０、１２〜１４に係る発明は、甲第１号証に基いて、当業者が容易に発明をすることができたものではなく、その特許は特許法第２９条第２項の規定に違反してされたものではない。
第５．その他の取消理由及び取消理由通知で採用しなかった特許異議申立理由について
１．平成３０年１１月２９日付け取消理由通知書における特許法第３６条第６項第１号及び第２号の取消理由の概要
　平成３０年１１月２９日付け取消理由通知書における特許法第３６条第６項第１号及び第２号の取消理由は、要するに、本件明細書の請求項１において、「Ｎｂ２Ｏ５、ＴｉＯ２、Ｔａ２Ｏ５およびＷＯ３の合計含有量が４質量％」と記載されているが、合計含有量の上限値が記載されていないから発明が不明確であり、Ｎｂ２Ｏ５、ＴｉＯ２、Ｔａ２Ｏ５及びＷＯ３の合計含有量の上限が、その他の必須成分の含有量の下限値を基に求められる２５質量％であったとしても、当該上限値は、当業者が実施例に記載された限定的な組成範囲から、物性要件を満たす組成範囲を本件発明１の範囲まで、拡張ないし一般化して認識することができないというものである。
２．特許異議申立書における特許法第３６条第６項第１号の理由の概要
　取消理由通知で採用しなかった特許異議申立書における特許法第３６条第６項第１号の理由は、要するに、以下のとおりである。
（ｉ）ＳｉＯ２及びＢ２Ｏ３成分について、請求項１に記載されている範囲と、本件明細書の実施例における範囲は、かけ離れたものとなっており、広範なガラス組成要件及び物性要件によって特定された本件発明１の全体まで、発明の詳細な説明に開示された内容を拡張ないし一般化できるとはいえない。
（ｉｉ）Ｎｂ２Ｏ５について、請求項１に記載されている範囲と、本件明細書の実施例における範囲は、かけ離れたものとなっており、広範なガラス組成要件及び物性要件によって特定された本件発明１の全体まで、発明の詳細な説明に開示された内容を拡張ないし一般化できるとはいえない。
３．当審の判断
（１）上記１．の理由及び上記２．の（ｉｉ）の理由について
　上記１．の理由及び上記２．の（ｉｉ）の理由についてまとめて判断する。
ア．特許法第３６条第６項第２号の理由について
　本件発明１に係る請求項１においては、「Ｎｂ２Ｏ５、ＴｉＯ２、Ｔａ２Ｏ５およびＷＯ３の合計含有量」が「４〜１１質量％」であることが記載されており、Ｎｂ２Ｏ５、ＴｉＯ２、Ｔａ２Ｏ５およびＷＯ３の合計含有量の上限が明らかとなっていることから、本件発明１は明確である。
イ．特許法第３６条第６項第１号の理由について
　本件発明１に係る請求項においては、「Ｎｂ２Ｏ５、ＴｉＯ２、Ｔａ２Ｏ５およびＷＯ３の合計含有量が４〜１１質量％」かつ「Ｎｂ２Ｏ５、ＴｉＯ２、Ｔａ２Ｏ５およびＷＯ３の合計含有量に対するＮｂ２Ｏ５含有量の質量比（Ｎｂ２Ｏ５／（Ｎｂ２Ｏ５＋ＴｉＯ２＋Ｔａ２Ｏ５＋ＷＯ３））が０．９５〜１」であることが記載されているから、本件発明１におけるＮｂ２Ｏ５の含有量は３．７５〜１１質量％である。また、本件発明１の「Ｎｂ２Ｏ５、ＴｉＯ２、Ｔａ２Ｏ５およびＷＯ３の合計含有量」は「４〜１１質量％」である。
　ここで、サポート要件について、知財高裁判決平成２８年（行ケ）第１０１８９号には、「光学ガラスの製造に当たって，基本となる既知の光学ガラスの成分の一部を，物性の変化を調整しながら，他の成分に置き換えるなどの作業を試行錯誤的に行うことは，当業者が通常行うことということができるから，光学ガラス分野の当業者であれば，本願明細書の実施例に示された組成物を基本にして，特定の成分の含有量をある程度変化させた場合であっても，これに応じて他の成分を適宜増減させることにより，当該特定の成分の増減による物性の変化を調整して，もとの組成物と同様に本願物性要件を満たす光学ガラスを得ることも可能であることを理解できるものといえる。」（第３６頁第２４行〜第３７頁第６行）と示されている。
　一方、本件明細書には、段落００５０に、「Ｎｂ２Ｏ５、ＴｉＯ２、Ｔａ２Ｏ５およびＷＯ３は、屈折率を高める働きのある成分であり、適量を含有させることにより、ガラスの熱的安定性を改善する働きも有する。Ｎｂ２Ｏ５、ＴｉＯ２、Ｔａ２Ｏ５およびＷＯ３の合計含有量（Ｎｂ２Ｏ５＋ＴｉＯ２＋Ｔａ２Ｏ５＋ＷＯ３）が３〜１５％の範囲であることが、上記の光学特性を実現しつつ、ガラスの熱的安定性を更に改善する上で好ましい。」と記載されており、さらに段落００５８に、「これに対し、Ｎｂ２Ｏ５は、ガラスの比重、着色、製造コストを増大させにくく、屈折率を高め、ガラスの熱的安定性を改善する働きがある。そこで、ガラス１では、Ｎｂ２Ｏ５の優れた作用、効果を活かすために、Ｎｂ２Ｏ５、ＴｉＯ２、Ｔａ２Ｏ５およびＷＯ３の合計含有量に対するＮｂ２Ｏ５の含有量の質量比（Ｎｂ２Ｏ５／（Ｎｂ２Ｏ５＋ＴｉＯ２＋Ｔａ２Ｏ５＋ＷＯ３））を０．５〜１の範囲とする。着色度λ５を低下させ、紫外線照射による紫外線硬化型接着剤の硬化を促進させる上からは、質量比（Ｎｂ２Ｏ５／（Ｎｂ２Ｏ５＋ＴｉＯ２＋Ｔａ２Ｏ５＋ＷＯ３））を大きくすることが好ましい。質量比（Ｎｂ２Ｏ５／（Ｎｂ２Ｏ５＋ＴｉＯ２＋Ｔａ２Ｏ５＋ＷＯ３））のより好ましい下限およびより好ましい上限を、下記表に示す。」と記載されていることから、Ｎｂ２Ｏ５の含有量を多くしつつも、屈折率とアッベ数が所定の範囲内となるように、Ｎｂ２Ｏ５、ＴｉＯ２、Ｔａ２Ｏ５及びＷＯ３のそれぞれの含有量を調整することが、本件明細書には記載されているといえる。
　そして、本件明細書の実施例におけるＮｂ２Ｏ５の含有量が５．３〜９．４質量％であり、Ｎｂ２Ｏ５、ＴｉＯ２、Ｔａ２Ｏ５及びＷＯ３の合計含有量は６．４〜９．４質量％であるから、本件発明１におけるＮｂ２Ｏ５の含有量である３．７５〜１１質量％及びＮｂ２Ｏ５、ＴｉＯ２、Ｔａ２Ｏ５及びＷＯ３の合計含有量は４〜１１質量％は、本願明細書の実施例における範囲とかけ離れたものとなっているとは認められない。
　してみると、Ｎｂ２Ｏ５、ＴｉＯ２、Ｔａ２Ｏ５及びＷＯ３成分を本件発明１の組成要件の範囲内で適宜調整することにより、本件発明１の物性要件を実現できることは、当業者ならば理解できるものと認められるから、本件発明１の全体まで拡張ないし一般化できるものである。
（２）上記２．の（ｉ）の理由について
　本件明細書の段落００２３には、「Ｂ２Ｏ３、ＳｉＯ２は、ガラスのネットワーク形成成分である。Ｂ２Ｏ３とＳｉＯ２との合計含有量（Ｂ２Ｏ３＋ＳｉＯ２）が１５％以上であると、ガラスの熱的安定性が向上し、製造中のガラスの結晶化を抑制することができる。一方、Ｂ２Ｏ３とＳｉＯ２との合計含有量が３５％以下であると、屈折率ｎｄの低下を抑制することができるため、上記した光学特性を有するガラス、すなわち、屈折率ｎｄが１．８００〜１．８５０の範囲にあるとともに、アッベ数νｄが４１．５〜４４の範囲にあるガラスの作製が可能となる。」と記載されていることから、Ｂ２Ｏ３とＳｉＯ２の合計量を調整することで、屈折率とアッベ数を所定の範囲内とすることが本件明細書には記載されているといえる。
　さらに、本件明細書の段落００２５には、「ガラスのネットワーク形成成分であるＢ２Ｏ３とＳｉＯ２の各成分の含有量の比率は、ガラスの熱的安定性、熔融性、成形性、化学的耐久性、耐候性、機械加工性等に影響を与える。Ｂ２Ｏ３は、ＳｉＯ２よりも熔融性を改善する働きが優れているが、熔融時に揮発しやすい。これに対し、ＳｉＯ２は、ガラスの化学的耐久性、耐候性、機械加工性を改善したり、熔融時のガラスの粘性を高める働きを有する。
　一般に、Ｂ２Ｏ３とＬａ２Ｏ３等の希土類元素を含む高屈折率低分散ガラスでは、熔融時のガラスの粘性が低い。しかし、熔融時のガラスの粘性が低いと熱的安定性が低下する（結晶化しやすくなる）。ガラス製造時の結晶化は、アモルファス状態（非晶質状態）よりも結晶化したほうが安定であり、ガラスを構成するイオンがガラス中を移動して結晶構造をもつように配列することにより生じる。したがって、熔融時の粘性が高くなるようにＢ２Ｏ３とＳｉＯ２の各成分の含有量の比率を調整することにより、上記イオンを結晶構造をもつように配列しにくくして、ガラスの結晶化を更に抑制しガラスの熱的安定性を改善することができる。
　鋳型に熔融ガラスを流し込んで成形する時、熔融ガラスの粘度が低いと、鋳型内に流し込んだガラスの固化した表面部が依然として熔融状態にあるガラスの内部に巻き込まれて脈理となり、ガラスの光学的な均質性が低下してしまう。成形性の優れたガラスとは、希土類元素を含む高屈折率低分散ガラスの中でも、熔融状態のガラスを鋳型に流し込む時の粘度が比較的高いガラスに相当する。
　Ｂ２Ｏ３とＳｉＯ２との合計含有量に対するＢ２Ｏ３含有量の質量比（Ｂ２Ｏ３／（Ｂ２Ｏ３＋ＳｉＯ２））が０．９００以下であれば、熔融時の粘性低下を抑制することができ、これによりガラスの熱的安定性を改善したり、熔融時の揮発を抑制することができる。熔融時の揮発は、ガラス組成の変動、特性の変動を大きくする原因となる。そしてその結果、光学的に均質なガラスを成形することを難しくする。したがって、質量比（Ｂ２Ｏ３／（Ｂ２Ｏ３＋ＳｉＯ２））を０．９００以下として熔融時の揮発を抑制できることは、組成や特性のばらつきの少ないガラスを量産する観点から好ましい。更に、質量比（Ｂ２Ｏ３／（Ｂ２Ｏ３＋ＳｉＯ２））が０．９００以下であれば、ガラスの化学的耐久性、耐候性、機械加工性の低下を抑制することもできる。・・・
　一方、質量比（Ｂ２Ｏ３／（Ｂ２Ｏ３＋ＳｉＯ２））が０．４以上であれば、熔融時のガラス原料の熔け残りを防ぐことができるため、熔融性を向上することができる。
　以上の点から、ガラス１において、質量比（Ｂ２Ｏ３／（Ｂ２Ｏ３＋ＳｉＯ２））を０．４〜０．９００の範囲とする。・・・」（「・・・」は省略を示す。）と記載されていることから、Ｂ２Ｏ３とＳｉＯ２との合計含有量に対するＢ２Ｏ３含有量の質量比（Ｂ２Ｏ３／（Ｂ２Ｏ３＋ＳｉＯ２））を調整することで、熔融時の粘度低下を抑制できる、すなわち成形性に優れたガラスを得ることができることが本件明細書には記載されているといえる。
　してみると、ＳｉＯ２及びＢ２Ｏ３成分を本件発明１の組成要件の範囲内で適宜調整することにより、本件発明１の物性要件を実現できること、及びガラスの成形性も困難でないことは、当業者ならば理解できるものと認められるから、本件発明１の全体まで拡張ないし一般化できるものである。
４．小括
　以上のとおり、請求項１〜３、６、７、９、１０、１２〜１４に係る特許は、特許法第３６条第６項第１号及び第２号に規定する要件を満たしている特許出願に対してされたものである。
第６．むすび
　以上のとおり、請求項１〜３、６、７、９、１０、１２〜１４に係る特許は、特許法第２９条第２項の規定に違反してされたものでもなく、さらに請求項１〜３、６、７、９、１０、１２〜１４に係る特許は、特許法第３６条第６項第１号及び同条第６項第２号に規定する要件を満たしている特許出願に対してされたものであるから、特許法第１１３条第２号及び第４号に該当しない。
　したがって、請求項１〜３、６、７、９、１０、１２〜１４に係る特許は、取消理由通知書に記載した取消理由又は特許異議申立書に記載された特許異議申立理由によっては、取り消すことはできない。また、他に請求項１〜３、６、７、９、１０、１２〜１４に係る特許を取り消すべき理由を発見しない。
　そして、請求項４、５、８、１１は、訂正により削除されたため、同請求項に係る特許に対する特許異議の申立てについては、対象となる請求項が存在しない。
　よって、結論のとおり決定する。
【異議決定日】
令和２年８月１１日（２０２０．８．１１）
【訂正の要旨】
審決（決定）の【理由】欄参照。
（５７）【特許請求の範囲】
　【請求項１】
質量％表示にて、
Ｂ２Ｏ３とＳｉＯ２との合計含有量が２１〜３２質量％、
Ｌａ２Ｏ３、Ｙ２Ｏ３、Ｇｄ２Ｏ３およびＹｂ２Ｏ３の合計含有量が５０〜６３質量％、
但し、Ｙｂ２Ｏ３含有量が１．０質量％以下であり、
ＺｒＯ２含有量が４〜１０質量％、
Ｔａ２Ｏ５含有量が２質量％以下、
Ｌｉ２Ｏ、Ｎａ２ＯおよびＫ２Ｏの合計含有量が０〜２．０質量％、
Ｎｂ２Ｏ５、ＴｉＯ２、Ｔａ２Ｏ５およびＷＯ３の合計含有量が４
〜１１
％、
Ｂ２Ｏ３とＳｉＯ２との合計含有量に対するＢ２Ｏ３含有量の質量比（Ｂ２Ｏ３／（Ｂ２Ｏ３＋ＳｉＯ２））が０．６〜０．
８２８
Ｌａ２Ｏ３、Ｙ２Ｏ３、Ｇｄ２Ｏ３およびＹｂ２Ｏ３の合計含有量に対するＢ２Ｏ３およびＳｉＯ２の合計含有量の質量比（（Ｂ２Ｏ３＋ＳｉＯ２）／（Ｌａ２Ｏ３＋Ｙ２Ｏ３＋Ｇｄ２Ｏ３＋Ｙｂ２Ｏ３））が０．４２〜０．５３、
Ｌａ２Ｏ３、Ｙ２Ｏ３、Ｇｄ２Ｏ３およびＹｂ２Ｏ３の合計含有量に対するＹ２Ｏ３含有量の質量比（Ｙ２Ｏ３／（Ｌａ２Ｏ３＋Ｙ２Ｏ３＋Ｇｄ２Ｏ３＋Ｙｂ２Ｏ３））が０．１０〜０．３０、
Ｌａ２Ｏ３、Ｙ２Ｏ３、Ｇｄ２Ｏ３およびＹｂ２Ｏ３の合計含有量に対するＧｄ２Ｏ３含有量の質量比（Ｇｄ２Ｏ３／（Ｌａ２Ｏ３＋Ｙ２Ｏ３＋Ｇｄ２Ｏ３＋Ｙｂ２Ｏ３））が０〜０．０５、
Ｎｂ２Ｏ５、ＴｉＯ２、Ｔａ２Ｏ５およびＷＯ３の合計含有量に対するＮｂ２Ｏ５含有量の質量比（Ｎｂ２Ｏ５／（Ｎｂ２Ｏ５＋ＴｉＯ２＋Ｔａ２Ｏ５＋ＷＯ３））が０．９５〜１、
Ｎｂ２Ｏ５、ＴｉＯ２、Ｔａ２Ｏ５およびＷＯ３の合計含有量に対するＺｎＯ含有量の質量比（ＺｎＯ／（Ｎｂ２Ｏ５＋ＴｉＯ２＋Ｔａ２Ｏ５＋ＷＯ３））が０．２０〜０．５００、
であり、
液相温度が１１４０℃以下であり、ガラス転移温度が６７２℃以上であり、
２５
　【請求項２】
Ｂ２Ｏ３含有量が１７質量％以上である請求項１に記載のガラス。
　【請求項３】
Ｂ２Ｏ３含有量が２３質量％以下である請求項１または２に記載のガラス。
　【請求項４】
（削除）
　【請求項５】
（削除）
　【請求項６】
Ｐｂを含まない請求項１〜
３
　【請求項７】
屈折率ｎｄが１．８
３
３および
　【請求項８】
（削除）
　【請求項９】
着色度λ５が３３５ｎｍ以下である請求項１〜
３、６および７
　【請求項１０】
比重ｄと屈折率ｎｄとが、下記（Ａ）式：
　ｄ／（ｎｄ−１）≦５．７０　　　　　　…（Ａ）
を満たす請求項１〜
３、６、７および
　【請求項１１】
（削除）
　【請求項１２】
請求項１〜
３、６、７、９および１０
　【請求項１３】
請求項１〜
３、６、７、９および１０
　【請求項１４】
請求項１〜
３、６、７、９および１０